ГЛИОКСИЛИРОВАНИЕ ВИНИЛАМИДНОГО ПОЛИМЕРА

1. Способ получения реакционноспособного в отношении целлюлозы функционализованного поливиниламидного продукта присоединения, включающий
взаимодействие в, по существу, водной реакционной смеси виниламидного полимера и реакционноспособного в отношении целлюлозы агента с получением продукта присоединения,
где концентрация виниламидного полимера ниже, равна или не больше чем на 1% превышает критическую концентрацию, и эту критическую концентрацию определяют как концентрацию виниламидного полимера, выше которой вязкость реакционной смеси вследствие протекания процесса образования продукта присоединения повышается, а ниже которой вязкость реакционной смеси вследствие протекания процесса образования продукта присоединения понижается.
2. Способ получения реакционноспособного в отношении целлюлозы функционализованного поливиниламидного продукта присоединения, включающий взаимодействие
в, по существу, водной реакционной смеси, включающей виниламидный полимер и реакционноспособный в отношении целлюлозы агент, с получением продукта присоединения,
где концентрация виниламидного полимера на любой стадии во время реакции присоединения ниже примерно 4 мас.% реакционной смеси.
3. Способ получения реакционноспособного в отношении целлюлозы функционализованного поливиниламидного продукта присоединения, включающий взаимодействие
в, по существу, водной реакционной смеси, включающей виниламидный полимер и реакционноспособный в отношении целлюлозы агент, с получением продукта присоединения, где молярное отношение амида к реакционноспособному в отношении целлюлозы агенту находится в интервале от примерно 2:1 до примерно 12:1,
где реакционная смесь обладает предреакционной вязкостью и второй вязкостью, и эту вторую вязкость определяют после того, как реакция достигает точки, в которой расходуются по меньшей мере 50 мас.% всего реакционноспособного в отношении целлюлозы агента, а разницу между предреакционной и второй вязкостями охарактеризовывают понижением вязкости, отсутствием изменения вязкости или повышением меньше чем примерно на 50% предреакционной вязкости.
4. Водная композиция глиоксилированного поливиниламидного термореактивного полимера, включающая продукт взаимодействия виниламидного полимера и глиоксаля, в которой расходуются по меньшей мере 50 мас.% всего глиоксаля, и которая органической жидкости, по существу, не содержит.
5. Водная композиция глиоксилированного поливиниламидного термореактивного полимера, включающая продукт взаимодействия виниламидного полимера и глиоксаля, в которой виниламидный полимер обладает средней молекулярной массой от по меньшей мере примерно 30000 до по меньшей мере примерно 5000000, в которой расходуется по меньшей мере 40 мас.% всего глиоксаля, и которая органической жидкости, по существу, не содержит.
6. Водная композиция глиоксилированного поливиниламидного термореактивного полимера по п.5, в которой молярное соотношение между амидной функциональной группой у виниламидного полимера и глиоксалем находится в пределах от примерно 2 к 1 до примерно 12 к 1.
7. Водная композиция глиоксилированного поливиниламидного термореактивного полимера по п.5, которая в дополнение к глиоксилированному поливиниламиду далее включает второй полимер.
8. Водорастворимая глиоксилированная поливиниламидная термореактивная смола, полученная согласно способу по п.2.
9. Способ по п.2, в котором реакционноспособный в отношении целлюлозы агент включает больше одной альдегидной функциональной группы.
10. Способ по п.2, в котором реакционноспособный в отношении целлюлозы агент представляет собой глиоксаль, глутаровый альдегид, фурановый диальдегид, 2-гидроксиадипальдегид, янтарный альдегид, диальдегидкрахмал, диэпоксисоединения и их сочетания.
11. Способ по п.2, в котором виниламидный полимер представляет собой гомополимер или сополимер, полученный из (мет)акриламида или замещенного (мет)акриламида.
12. Способ по п.2, в котором виниламидный полимер является неионогенным, катионогенным, потенциально катионогенным, анионогенным, потенциально анионогенным и/или амфотерным.
13. Способ по п.12, в котором виниламидный полимер является катионогенным и полученным из мономера или потенциально катионогенного мономера, который выбирают из группы, включающей диаллилдиалкиламины, (диалкиламино)алкил(мет)акрилаты, 2-винилпиридины, (диалкиламино)алкил(мет)акриламиды, (п-винилфенил)триметиламмонийхлорид и 1-метакрилоил-4-метилпиперазин, включая их кислотно-аддитивные и четвертичные аммониевые соли.
14. Способ по п.13, в котором виниламидный полимер получают из от примерно 0,1 до примерно 40 мас.% (мет)акриламидного или замещенного (мет)акриламидного мономера.
15. Способ по п.2, в котором виниламидный полимер или поливиниламидный продукт присоединения является линейным, сшитым, обработанным регулятором степени полимеризации или сшитым и обработанным регулятором степени полимеризации (структурированным).
16. Способ по п.15, в котором виниламидный полимер или поливиниламидный продукт присоединения сшивают с использованием по меньшей мере бифункционального мономера, выбранного из группы, включающей метиленбис-(мет)акриламид, триаллиламмонийхлорид, тетрааллиламмонийхлорид, полиэтиленгликольдиакрилат, полиэтиленгликольдиметакрилат, N-винилакриламид, дивинилбензол, тетра(этиленгликоль)диакрилат, диметилаллиламиноэтилакрилатаммонийхлорид, диаллилоксиуксусную кислоту, Na соль, диаллилоктиламид, триметилолпропанэтоксилаттриакрилат, N-аллилакриламид, N-метилаллилакриламид, пентаэритриттриакрилат и их сочетания.
17. Способ по п.2, который в дополнение к виниламидному полимеру далее включает катионогенный полимер.
18. Способ по п.2, в котором виниламид частично гидролизуют или частично превращают в основание Манниха.
19. Способ по п.2, в котором виниламидный полимер представляет собой сополимер (мет)акриламида и диаллилдиметиламмонийгалогенида.
20. Способ по п.2, в котором глиоксаль можно добавлять перед тем как реакцию катализируют или добавлять в виде двух или большего числа раздельных добавлений перед, во время или после катализируемой реакции.
21. Способ по п.2, в котором реакцию проводят в виде непрерывного или периодического процесса.
22. Способ по п.2, в котором средняя молекулярная масса виниламидного полимера составляет от 500 до примерно 5000000.
23. Способ по п.2, в котором образование продукта присоединения устанавливают определением изменения мутности или вязкости водной реакционной смеси, а изменением мутности или вязкости является разница мутности или вязкости водной реакционной смеси в начале реакции и в предопределенной конечной точке.
24. Способ по п.2, в котором концентрация виниламида ниже примерно 4 мас.% всей реакционной смеси, а средневесовая молекулярная масса исходного виниламидного полимера находится в пределах от 1000 до 30000.
25. Бумага или картон, включающий продукт присоединения, полученный согласно способу по п.2.